(57)【要約】【課題】得られる立体造形物の外観的欠陥（特に、褐変や黄変による透過性の低下）を生じ難く、かつ、高い硬度を実現し得る、マテリアルジェット光造形法に適したモデル材用クリア組成物を提供すること。【解決手段】マテリアルジェット光造形法によりモデル材を造形するためのモデル材用クリア組成物であって、重合性化合物、フェノール系酸化防止剤および光重合開始剤を含んでなり、前記重合性化合物が、アクリロイルモルホリンおよび、ホモポリマーとしてのガラス転移温度が２５℃以上である少なくとも１つの単官能または二官能重合性モノマーを含む、モデル材用クリア組成物。【選択図】なし【特許請求の範囲】
【請求項１】
マテリアルジェット光造形法によりモデル材を造形するためのモデル材用クリア組成物であって、重合性化合物、フェノール系酸化防止剤および光重合開始剤を含んでなり、前記重合性化合物が、アクリロイルモルホリンおよび、ホモポリマーとしてのガラス転移温度が２５℃以上である少なくとも１つの単官能または二官能重合性モノマーを含む、モデル材用クリア組成物。
【請求項２】
２５℃における粘度が１ｍＰａ・ｓ以上５００ｍＰａ・ｓ未満である、請求項１に記載のモデル材用クリア組成物。
【請求項３】
重合性化合物がラジカル重合性化合物である、請求項１または２に記載のモデル材用クリア組成物。
【請求項４】
５００〜１０，０００の重量平均分子量を有するオリゴマーを含む、請求項１〜３のいずれかに記載のモデル材用クリア組成物。
【請求項５】
重合性化合物が２０，０００以下の重量平均分子量を有する重合性化合物のみからなる、請求項１〜４のいずれかに記載のモデル材用クリア組成物。
【請求項６】
モデル材用クリア組成物の総質量に対して１０〜７０質量％のアクリロイルモルホリンを含む、請求項１〜５のいずれかに記載のモデル材用クリア組成物。
【請求項７】
モデル材用クリア組成物の総質量に対して０．０１〜５質量％のフェノール系酸化防止剤を含む、請求項１〜６のいずれかに記載のモデル材用クリア組成物。
【請求項８】
三官能以上の重合性化合物を含まない、請求項１〜７のいずれかに記載のモデル材用クリア組成物。
【請求項９】
重合性化合物がアクリロイルモルホリンおよび、ホモポリマーとしてのガラス転移温度が２５℃以上である単官能重合性モノマーおよび／または二官能重合性モノマー、並びに、オリゴマーのみからなる、請求項１〜８のいずれかに記載のモデル材用クリア組成物。
【請求項１０】
光重合開始剤が、１−ヒドロキシシクロヘキシルフェニルケトン、２−ヒドロキシ−２−メチル−１−フェニルプロパン−１−オンおよび２，４，６−トリメチルベンゾイル−ジフェニルフォスフィンオキサイドからなる群から選択される、請求項１〜９のいずれかに記載のモデル材用クリア組成物。
【請求項１１】
１ｐＬ以上１ｎＬ未満の液滴として吐出される、請求項１〜１０のいずれかに記載のモデル材用クリア組成物。
【請求項１２】
請求項１〜１１のいずれかに記載のモデル材用クリア組成物と、マテリアルジェット光造形法によりサポート材を造形するためのサポート材用組成物とを含んでなる、マテリアルジェット光造形用組成物セット。
【請求項１３】
請求項１〜１１のいずれかに記載のモデル材用クリア組成物または請求項１２に記載のマテリアルジェット光造形用組成物セットを用いて光造形物を製造する方法であって、モデル材用クリア組成物を１ｐＬ以上１ｎＬ未満の液滴として吐出することを含む、光造形物の製造方法。
【発明の詳細な説明】
【技術分野】
【０００１】
本発明は、マテリアルジェット光造形法によりモデル材を造形するためのモデル材用クリア組成物、および前記モデル材用クリア組成物を含んでなるマテリアルジェット光造形用組成物セット、ならびに、前記モデル材用クリア組成物または前記マテリアルジェット光造形用組成物セットを用いる光造形物の製造方法に関する。
【背景技術】
【０００２】
従来、光硬化性樹脂組成物に紫外線等の光を照射して所定の形状を有する硬化層を連続的に形成することにより、立体造形物を作製する三次元光造形法が広く知られている。このような三次元光造形法に用い得る光硬化性樹脂組成物として、様々なタイプの組成物が開発されており、例えば、大量生産するために非接触式ディスペンサーを用いた三次元光造形法に適した光硬化性樹脂組成物（特許文献１）や、微細な液滴を重ねて自由に高精細な立体造形物を作製することのできるマテリアルジェット方式（インクジェット方式）による光造形法（以下、「マテリアルジェット光造形法」ともいう）に適した種々のモデル材用組成物が提案されている（特許文献２）。
【先行技術文献】
【特許文献】
【０００３】
【特許文献１】国際公開第２０１７／０１８５２５号
【特許文献２】特開２０１２−１１１２２６号公報
【発明の概要】
【発明が解決しようとする課題】
【０００４】
マテリアルジェット光造形法に用い得る光硬化性樹脂組成物に対しては、その用途に応じて種々の要求があり、その１つとして透明性（透過性）が高く、外観に優れる立体造形物を得るためのモデル材用クリア組成物が必要とされている。一方、より複雑で高精細な立体造形物を作製するためには、その硬度の向上も不可欠であり、得られる立体造形物の外観的欠陥（特に、褐変や黄変による透過性の低下）を生じることなく、高い硬度を付与し得るモデル材用クリア組成物に対する強い要求が存在する。
【０００５】
そこで、本発明は、得られる立体造形物の外観的欠陥（特に、褐変や黄変による透過性の低下）を生じ難く、かつ、高い硬度を実現し得る、マテリアルジェット光造形法に適したモデル材用クリア組成物を提供することを目的とする。
【課題を解決するための手段】
【０００６】
本発明者等は、上記課題を解決するために鋭意検討した結果、本発明を完成するに至った。すなわち、本発明は、以下の好適な態様を提供するものである。
［１］マテリアルジェット光造形法によりモデル材を造形するためのモデル材用クリア組成物であって、重合性化合物、フェノール系酸化防止剤および光重合開始剤を含んでなり、前記重合性化合物が、アクリロイルモルホリンおよび、ホモポリマーとしてのガラス転移温度が２５℃以上である少なくとも１つの単官能または二官能重合性モノマーを含む、モデル材用クリア組成物。
［２］２５℃における粘度が１ｍＰａ・ｓ以上５００ｍＰａ・ｓ未満である、前記［１］に記載のモデル材用クリア組成物。
［３］重合性化合物がラジカル重合性化合物である、前記［１］または［２］に記載のモデル材用クリア組成物。
［４］５００〜１０，０００の重量平均分子量を有するオリゴマーを含む、前記［１］〜［３］のいずれかに記載のモデル材用クリア組成物。
［５］重合性化合物が２０，０００以下の重量平均分子量を有する重合性化合物のみからなる、前記［１］〜［４］のいずれかに記載のモデル材用クリア組成物。
［６］モデル材用クリア組成物の総質量に対して１０〜７０質量％のアクリロイルモルホリンを含む、前記［１］〜［５］のいずれかに記載のモデル材用クリア組成物。
［７］モデル材用クリア組成物の総質量に対して０．０１〜５質量％のフェノール系酸化防止剤を含む、前記［１］〜［６］のいずれかに記載のモデル材用クリア組成物。
［８］三官能以上の重合性化合物を含まない、前記［１］〜［７］のいずれかに記載のモデル材用クリア組成物。
［９］重合性化合物がアクリロイルモルホリンおよび、ホモポリマーとしてのガラス転移温度が２５℃以上である単官能重合性モノマーおよび／または二官能重合性モノマー、並びに、オリゴマーのみからなる、前記［１］〜［８］のいずれかに記載のモデル材用クリア組成物。
［１０］光重合開始剤が、１−ヒドロキシシクロヘキシルフェニルケトン、２−ヒドロキシ−２−メチル−１−フェニルプロパン−１−オンおよび２，４，６−トリメチルベンゾイル−ジフェニルフォスフィンオキサイドからなる群から選択される、前記［１］〜［９］のいずれかに記載のモデル材用クリア組成物。
［１１］１ｐＬ以上１ｎＬ未満の液滴として吐出される、前記［１］〜［１０］のいずれかに記載のモデル材用クリア組成物。
［１２］前記［１］〜［１１］のいずれかに記載のモデル材用クリア組成物と、マテリアルジェット光造形法によりサポート材を造形するためのサポート材用組成物とを含んでなる、マテリアルジェット光造形用組成物セット。
［１３］前記［１］〜［１１］のいずれかに記載のモデル材用クリア組成物または前記［１２］に記載のマテリアルジェット光造形用組成物セットを用いて光造形物を製造する方法であって、モデル材用クリア組成物を１ｐＬ以上１ｎＬ未満の液滴として吐出することを含む、光造形物の製造方法。
【発明の効果】
【０００７】
本発明によれば、得られる立体造形物の外観的欠陥（特に、褐変や黄変による透過性の低下）を生じ難く、かつ、高い硬度を実現し得る、マテリアルジェット光造形法に適したモデル材用クリア組成物を提供することができる。
【発明を実施するための形態】
【０００８】
以下、本発明の実施の形態について、詳細に説明する。なお、本発明の範囲はここで説明する実施の形態に限定されるものではなく、本発明の趣旨を損なわない範囲で種々の変更をすることができる。
【０００９】
＜モデル材用組成物＞
本発明のモデル材用クリア組成物は重合性化合物を含む。本発明のモデル材用クリア組成物は、重合性化合物として、アクリロイルモルホリンを含む。アクリロイルモルホリンはガラス転移温度が高く、高い硬化性を有するため、モデル材用クリア組成物が重合性化合物としてアクリロイルモルホリンを含むことにより、得られる立体造形物に高い硬度を付与することができる。また、アクリロイルモルホリンは希釈剤としても好適に機能するため、組成物の粘度を適度な範囲に維持したまま、得られるモデル材の耐脆性を向上させるために有用となるオリゴマー等の成分をモデル材用クリア組成物中により多く配合し得るため、アクリロイルモルホリンを含むことにより、高い強度と適度な靱性とをバランスよく併せ持つモデル材を得ることができる。さらに、本発明のモデル材用クリア組成物を、後述するような水溶性のサポート材用組成物と組み合わせて用いる場合、極性を有するモノマーであってサポート材を除去する除去溶剤として使用される水などの極性溶媒に溶けやすいアクリロイルモルホリンを、サポート材用組成物に使用することができる。モデル材用クリア組成物が、サポート材用組成物に用いられるアクリロイルモルホリンを含むことにより、表面張力が高いためサポート材とモデル材との界面の混ざりを防ぎながら、サポート材とモデル材との極性を近づけることで、サポート材とモデル材の濡れ性を向上させることができる。このため、アクリロイルモルホリンをモデル材用クリア組成物が含むことにより、光造形物の作製中において、モデル材とサポート材との境界を維持する効果が高くなるため、良好な寸法精度で光造形物を得ることができる。
【００１０】
本発明のモデル材用クリア組成物におけるアクリロイルモルホリンの含有量は、モデル材用クリア組成物の総質量に対して、好ましくは１０〜７０質量％である。アクリロイルモルホリンの含有量が上記下限値以上であると、得られるモデル材の硬度を効果的に向上させることができる。また、アクリロイルモルホリンの含有量が上記上限値以下であると、硬化収縮の度合を抑制しやすく、造形精度に優れるモデル材（造形物）を得ることができる上に、造形物の耐脆性を向上させ得る。本発明のモデル材用クリア組成物において、アクリロイルモルホリンの含有量は、より好ましくは１５質量％以上であり、さらに好ましくは２０質量％以上である。また、フェノール系酸化防止剤による高い黄変抑制効果を得る観点から、より好ましくは６０質量％以下であり、さらに好ましくは５０質量％以下である。
【００１１】
本発明のモデル材用クリア組成物は、重合性化合物として、アクリロイルモルホリンとともに、ホモポリマーとしてのガラス転移温度（Ｔｇ）が２５℃以上である少なくとも１つの単官能または二官能重合性モノマー（以下、「重合性モノマー（Ａ）」ともいう）を含む。重合性モノマー（Ａ）は反応性希釈剤として機能するとともに、アクリロイルモルホリンに加えて、単官能または二官能である重合性モノマー（Ａ）を含むことにより、硬化収縮を抑えながら硬化性を促進し、高い造形精度および硬度を有するモデル材を得ることができる。特に、アクリロイルモルホリンと重合性モノマー（Ａ）、および、好ましくは後述するオリゴマーを組み合わせてモデル材用クリア組成物を構成することにより、硬化性を制御しやすく、硬化収縮を抑えながら、得られるモデル材に高い硬度および耐脆性をバランスよく付与し得るモデル材用クリア組成物を得ることができる。なお、アクリロイルモルホリンは後述する単官能重合性モノマー（Ａ１）に該当するが、本発明においてアクリロイルモルホリンは、単官能重合性モノマー（Ａ１）とは区別して扱われる。すなわち、例えば、単官能重合性モノマー（Ａ１）の含有量は、アクリロイルモルホリンを除く単官能重合性モノマーの総量を意味する。
【００１２】
本発明のモデル材用クリア組成物において、ホモポリマーとしてのガラス転移温度が２５℃以上である単官能重合性モノマー（以下、「単官能重合性モノマー（Ａ１）」ともいう）としては、ホモポリマーのガラス転移温度が２５℃以上であり、紫外線等の活性エネルギー線の照射により重合して硬化する特性を有する成分であって、分子内に重合性基を１つ有する重合性モノマーである。単官能重合性モノマー（Ａ１）が有する重合性基としては、例えば、（メタ）アクリロイル基、ビニル基、アリル基、ビニルエーテル基、アクリルアミド基、メタクリルアミド基、エポキシ基、オキセタニル基等が挙げられる。中でも、光硬化における反応効率や反応速度等の観点から、単官能重合性モノマー（Ａ１）が有する重合性基はラジカル重合性基であることが好ましく、（メタ）アクリロイル基、ビニル基またはアリル基がより好ましく、アクリロイル基またはメタクリロイル基がさらに好ましい。なお、本明細書において「（メタ）アクリロイル」は、アクリロイルおよびメタクリロイルの双方またはいずれかを表し、「（メタ）アクリレート」、「（メタ）アクリルアミド」等においても同様である。
【００１３】
本発明のモデル材用クリア組成物において、単官能重合性モノマー（Ａ１）は、好ましくは、ホモポリマーとしてのガラス転移温度が２５℃以上であり、分子内にエチレン性二重結合を１つ有する単官能エチレン性不飽和単量体である。具体的には、例えば、直鎖状または分枝状のアルキル基を有するアルキル（メタ）アクリレート、分子内に、脂環式構造、芳香環構造または複素環構造等の環状構造を有する（メタ）アクリレート、ならびに（メタ）アクリルアミドおよびＮ−ビニルラクタム類などの窒素原子を含有する単官能エチレン性不飽和単量体等が挙げられる。なお、本明細書において、脂環式構造は炭素原子が環状に結合した脂肪族の環状構造を、芳香環構造は炭素原子が環状に結合した芳香族の環状構造を、複素環構造は炭素原子および１以上のヘテロ原子が環状に結合した構造をいう。
【００１４】
ホモポリマーとして２５℃以上のガラス転移温度を有し、直鎖状または分枝状のアルキル基を有するアルキル（メタ）アクリレートとしては、例えば、好ましくは炭素数５〜２５の、より好ましくは炭素数５〜１０の直鎖状または分枝状のアルキル基を有するアルキル（メタ）アクリレートが挙げられる。具体的には、例えば、メチルメタクリレート、エチルメタアクリレート、イソブチルメタクリレート、ターシャリーブチルメタクリレート、２−ヒドロキシエチルメタクリレート、ステアリル（メタ）アクリレート等が挙げられる。
【００１５】
ホモポリマーとして２５℃以上のガラス転移温度を有し、脂環式構造を有する（メタ）アクリレートとしては、例えば、好ましくは炭素数８〜３０の、より好ましくは炭素数９〜１５の脂環式構造を有する（メタ）アクリレートが挙げられる。具体的には、例えば、イソボルニル（メタ）アクリレート、ジシクロペンタニル（メタ）アクリレート、ジシクロペンテニルオキシエチルメタクリレート、３，３，５−トリメチルシクロヘキサノール（メタ）アクリレート等が挙げられる。
【００１６】
ホモポリマーとして２５℃以上のガラス転移温度を有し、芳香環構造を有する（メタ）アクリレートとしては、例えば、好ましくは炭素数８〜３０の、より好ましくは炭素数９〜１５の芳香環構造を有する（メタ）アクリレートが挙げられる。具体的には、例えば、フェノキシエチルメタクリレート、シクロヘキシルメタクリレート、ベンジルメタクリレート等が挙げられる。
【００１７】
ホモポリマーとして２５℃以上のガラス転移温度を有し、複素環構造を有する（メタ）アクリレートとしては、例えば、好ましくは炭素数８〜３０の、より好ましくは炭素数９〜１５の複素環構造を有する（メタ）アクリレートが挙げられる。具体的には、例えば、環状トリメチロールプロパンフォルマル（メタ）アクリレート等が挙げられる。
【００１８】
また、上記（メタ）アクリレートとは異なる、窒素原子を含有する単官能エチレン性不飽和単量体としては、例えば、（メタ）アクリルアミド〔例えば、Ｎ，Ｎ−ジメチルアクリルアミド、Ｎ，Ｎ−ジエチルアクリルアミド、Ｎ−イソプロピルアクリルアミド、ヒドロキシエチルアクリルアミド、ヒドロキシプロピルアクリルアミド、Ｎ，Ｎ−アクリロイルモルホリン等〕、Ｎ−ビニルラクタム類〔例えば、Ｎ−ビニルピロリドン、Ｎ−ビニルカプロラクタム等〕、Ｎ−ビニルホルムアミド等が挙げられる。
【００１９】
これらの中でも、モデル材用クリア組成物が含む単官能重合性モノマー（Ａ１）としては、分子内に環状構造を有する単官能エチレン性不飽和単量体が好ましい。単官能重合性モノマー（Ａ１）が分子内に環状構造を有するものであると、環状構造を有さない他の単量体と比較して、得られるモデル材造形物のガラス転移温度が高くなる傾向にあり、硬度や耐熱性をより効果的に改善し得る。本発明のモデル材用クリア組成物が重合性モノマー（Ａ）として単官能重合性モノマー（Ａ１）を含む場合、ホモポリマーとして２５℃以上のガラス転移温度を有し、分子内に環状構造を有する単官能重合性モノマーの含有量は、単官能重合性モノマー（Ａ１）の総質量に対して、好ましくは１０質量％以上であり、より好ましくは２０質量％以上であり、モデル材用クリア組成物に含まれる全ての単官能重合性モノマー（Ａ１）が分子内に環状構造を有するものであってもよい。特に、環状構造として多環型の環状構造を有するもの、および、架橋型の環状構造を有する単官能重合性モノマーを用いることにより、得られるモデル材造形物の耐脆性の改善効果に優れる傾向にあるため、単官能重合性モノマー（Ａ１）として多環型または架橋型の環状構造を有する単官能重合性モノマーを含むことが好ましい。単官能重合性モノマー（Ａ１）は、１種を単独で用いても、２種以上を混合して用いてもよい。
【００２０】
単官能重合性モノマー（Ａ１）としては、（メタ）アクリレート系の単量体であることが好ましい。特に、分子内に環状構造を有する（メタ）アクリレート系の単量体であることが好ましく、イソボルニル（メタ）アクリレート、ジシクロペンタニルメタクリレート、ジシクロペンテニルオキシエチルメタクリレート、フェノキシエチルメタクリレート、シクロヘキシルメタクリレートおよび環状トリメチロールプロパンフォルマル（メタ）アクリレートからなる群から選択される少なくとも１種を含むことがより好ましく、イソボルニル（メタ）アクリレートまたは環状トリメチロールプロパンフォルマル（メタ）アクリレートがさらに好ましく、イソボルニルアクリレートが特に好ましい。中でも、分子内に脂環式構造を有する単官能（メタ）アクリレート系単量体を含むことにより、他の芳香環構造や複素環構造を有する単量体と比較して、モデル材造形物のガラス転移温度が高くなり、硬度や耐熱性に優れる。
【００２１】
本発明のモデル材用クリア組成物において、ホモポリマーとしてのガラス転移温度が２５℃以上である二官能重合性モノマー（以下、「二官能重合性モノマー（Ａ２）」ともいう）としては、ホモポリマーのガラス転移温度が２５℃以上であり、紫外線等の活性エネルギー線の照射により重合して硬化する特性を有する成分であって、分子内に重合性基を２つ有する重合性モノマーである。二官能重合性モノマー（Ａ２）が有する重合性基としては、例えば、（メタ）アクリロイル基、ビニル基、アリル基、ビニルエーテル基、アクリルアミド基、メタクリルアミド基、エポキシ基、オキセタニル基等が挙げられる。中でも、光硬化における反応効率や反応速度等の観点から、二官能重合性モノマー（Ａ２）が有する重合性基はラジカル重合性基であることが好ましく、（メタ）アクリロイル基、ビニル基またはアリル基がより好ましく、アクリロイル基またはメタクリロイル基がさらに好ましい。
【００２２】
本発明のモデル材用クリア組成物において、二官能重合性モノマー（Ａ２）は、好ましくは、ホモポリマーとしてのガラス転移温度が２５℃以上であり、分子内にエチレン性二重結合を２つ有する二官能エチレン性不飽和単量体である。具体的には、例えば、直鎖または分岐のアルキレングリコールジ（メタ）アクリレート、環状構造含有ジ（メタ）アクリレート等が挙げられる。二官能重合性モノマー（Ａ２）は、１種を単独で用いても、２種以上を混合して用いてもよい。
【００２３】
直鎖または分岐のアルキレングリコールジ（メタ）アクリレートは、好ましくは、炭素数１０〜２０の直鎖または分岐のアルキレングリコールジ（メタ）アクリレートであり、例えば、１，３−ブチレングリコールジ（メタ）アクリレート、１，４−ブタンジオールジ（メタ）アクリレート、１，６−ヘキサンジオールジ（メタ）アクリレート、ジエチレングリコールジ（メタ）アクリレート、トリプロピレングリコールジ（メタ）アクリレート、ネオペンチルグリコールジ（メタ）アクリレート、トリエチレングリコールジ（メタ）アクリレート、ポリエチレングリコール＃２００ジ（メタ）アクリレート、アリルメタクリレート等が挙げられる。
【００２４】
環状構造含有ジ（メタ）アクリレートは、好ましくは炭素数１５〜３０の環状構造含有ジ（メタ）アクリレートであり、例えば、エトキシ化（ＥＯ３ｍｏｌ）ビスフェノールＡジ（メタ）アクリレート、トリシクロデカンジメタノールジ（メタ）アクリレート等が挙げられる。
【００２５】
これらの中でも、希釈性と反応性の観点から、（メタ）アクリレート系の単量体であることが好ましく、１，３−ブチレングリコールジ（メタ）アクリレート、１，４−ブタンジオールジ（メタ）アクリレート、１，６−ヘキサンジオールジ（メタ）アクリレート、ジエチレングリコールジ（メタ）アクリレート、トリプロピレングリコールジ（メタ）アクリレート、ネオペンチルグリコールジ（メタ）アクリレート、トリエチレングリコールジ（メタ）アクリレートおよびポリエチレングリコール＃２００ジ（メタ）アクリレートからなる群から選択される少なくとも１種を含むことがより好ましく、１，６−ヘキサンジオールジ（メタ）アクリレート、トリプロピレングリコールジ（メタ）アクリレートまたはネオペンチルグリコールジ（メタ）アクリレートがさらに好ましく、トリプロピレングリコールジ（メタ）アクリレートが特に好ましい。
【００２６】
本発明のモデル材用クリア組成物に含まれる重合性モノマー（Ａ）はホモポリマーとした際に２５℃以上のガラス転移温度を有するが、該ガラス転移温度は、好ましくは４０℃以上、より好ましくは６０℃以上である。ガラス転移温度が２５℃以上であると、モデル材用クリア組成物を光硬化して得られるモデル材に高い硬度を付与することができる。重合性モノマー（Ａ）におけるガラス転移温度の上限は、特に限定されるものではないが、通常、２００℃以下であり、好ましくは１５０℃以下である。なお、上記ガラス転移温度は、単官能重合性モノマー（Ａ１）および二官能重合性モノマー（Ａ２）において同様である。
【００２７】
本発明のモデル材用クリア組成物において、重合性モノマー（Ａ）は、単官能重合性モノマー（Ａ１）のみからなってもよく、二官能重合性モノマー（Ａ２）のみからなってもよく、単官能重合性モノマー（Ａ１）と二官能重合性モノマー（Ａ２）とからなっていてもよい。通常、二官能重合性モノマー（Ａ２）が多くなるほど、モデル材用クリア組成物の硬化速度が速くなり、得られるモデル材の硬度が高くなる傾向にあり、単官能重合性モノマー（Ａ１）と二官能重合性モノマー（Ａ２）とを組み合わせて用いることにより、硬化性、機械的強度および硬度を制御しやすく、これらのバランスに優れたモデル材用クリア組成物を得ることができる。
【００２８】
本発明の一実施態様において、モデル材用クリア組成物における単官能重合性モノマー（Ａ１）の含有量は、重合性モノマー（Ａ）の総質量に対して、好ましくは４質量％以上、より好ましくは５質量％以上、さらに好ましくは１０質量％以上、特に好ましくは２０質量％以上であり、好ましくは５０質量％以下、より好ましくは４０質量％以下、さらに好ましくは３０質量％以下である。単官能重合性モノマー（Ａ１）の含有量が上記下限値以上であると反応希釈剤として好適に機能させることができ、上記上限値以下であると良好な反応性を得ることができる。
【００２９】
本発明の一実施態様において、モデル材用クリア組成物における二官能重合性モノマー（Ａ２）の含有量は、重合性モノマー（Ａ）の総質量に対して、好ましくは１０質量％以上、より好ましくは２０質量％以上、さらに好ましくは２５質量％以上、特に好ましくは３０質量％以上であり、好ましくは６０質量％以下、より好ましくは５０質量％以下、さらに好ましくは４０質量％以下である。二官能重合性モノマー（Ａ２）の含有量が上記下限値以上であると反応性が良好であり、上記上限値以下であると硬化収縮の度合を抑制しやすく、得られるモデル材（造形物）の反りの発生を抑制することができる。
【００３０】
本発明のモデル材用クリア組成物における、ホモポリマーとしてのガラス転移温度が２５℃以上である単官能または二官能の重合性モノマー（Ａ）の含有量は、モデル材用クリア組成物の総質量に対して、好ましくは４質量％以上、より好ましくは２０質量％以上、さらに好ましくは３０質量％以上、特に好ましくは４０質量％以上、さらに特に好ましくは５０質量％以上であり、好ましくは８０質量％以下、より好ましくは７０質量％以下、さらに好ましくは６０質量％以下である。重合性化合物（Ａ）の含有量が上記範囲であると、適度な希釈性と反応性を付与できる。なお、２種以上の重合性モノマー（Ａ）を含む場合、上記範囲はその合計含有量に対する範囲を意味する。
【００３１】
本発明のモデル材用クリア組成物は、重合性化合物として、アクリロイルモルホリンおよびホモポリマーとしてのガラス転移温度が２５℃以上である単官能または二官能重合性モノマー（Ａ）以外の重合性化合物（以下、「他の重合性化合物」ともいう）を含んでいてもよい。他の重合性化合物としては、例えば、オリゴマーが挙げられる。オリゴマーは、活性エネルギー線の照射により重合して硬化する特性を有する成分である。オリゴマーを配合することにより、得られるモデル材の破断強度を高め、適度な靱性を有し、曲げても割れにくい光造形品を得ることができる。
ここで、本明細書中において「オリゴマー」とは、重量平均分子量Ｍｗが５００〜１０，０００のものをいう。オリゴマーの好ましい重量平均分子量Ｍｗは８００以上であり、より好ましくは１，０００を超えるものをいう。重量平均分子量Ｍｗは、ＧＰＣ（Ｇｅｌ  Ｐｅｒｍｅａｔｉｏｎ  Ｃｈｒｏｍａｔｏｇｒａｐｈｙ）で測定したポリスチレン換算の重量平均分子量を意味する。オリゴマーとして１種のみを用いてもよく、２種以上を組み合わせて用いてもよい。
【００３２】
オリゴマーとしては、例えば、エポキシ（メタ）アクリレートオリゴマー、ポリエステル（メタ）アクリレートオリゴマー、ウレタン（メタ）アクリレートオリゴマー、ポリエーテル（メタ）アクリレートオリゴマー等が挙げられる。オリゴマーとしては、二官能以上の多官能オリゴマーが好ましく、二官能オリゴマーがより好ましい。また、材料選択の幅が広く、様々な特性を有する材料を選択できる観点から、好ましくはウレタン基を有するオリゴマーであり、より好ましくはウレタン（メタ）アクリレートオリゴマーであり、さらに好ましくはウレタンアクリレートオリゴマーである。
【００３３】
オリゴマーのガラス転移温度は、好ましくは１０℃以上、より好ましくは２０℃以上であり、好ましくは２５０℃以下、より好ましくは２００℃以下である。オリゴマーのガラス転移温度が上記範囲内であると、硬度を維持したまま粘り強い造形物が作成できる。
【００３４】
本発明のモデル材用クリア組成物がオリゴマーを含有する場合、その含有量は、モデル材用クリア組成物の総質量に対して、好ましくは１〜３０質量％であり、より好ましくは５質量％以上であり、さらに好ましくは１０質量％以上であり、より好ましくは２５質量％以下であり、さらに好ましくは２３質量％以下である。オリゴマーの含有量が上記上限下限の範囲内にあると、モデル材用クリア組成物の粘度を適度な範囲に維持したまま、得られるモデル材の破断強度を高め、適度な靱性を有し、曲げても割れにくい光造形品を得ることができる。
【００３５】
さらに、他の重合性化合物としては、三官能以上の多官能エチレン性不飽和単量体などの多官能重合性化合物、ガラス転移温度が２５℃未満の単官能または二官能重合性モノマー等が挙げられる。具体的には、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ラウリル（メタ）アクリレート、ヒドロキシエチル（メタ）アクリレート、イソオクチル（メタ）アクリレート、イソデシル（メタ）アクリレート、トリデシル（メタ）アクリレート、テトラエチレングリコール（メタ）アクリレート、ポリエチレングリコール＃６００ジ（メタ）アクリレート等が挙げられる。
【００３６】
本発明のモデル材用クリア組成物が、三官能以上の多官能重合性化合物を含む場合、その含有量は、モデル材用クリア組成物の総質量に対して、好ましくは１０質量％以下、より好ましくは５質量％以下である。造形物の硬化収縮による変形を抑制する観点から、本発明の好適な一実施態様において、モデル材用クリア組成物は三官能以上の多官能重合性化合物を含まない。
【００３７】
また、本発明のモデル材用クリア組成物が、２５℃未満のガラス転移温度を有する単官能または二官能重合性モノマーを含む場合、その含有量は、モデル材用クリア組成物の総質量に対して、好ましくは１０量％以下、より好ましくは５質量％以下であり、モデル材用クリア組成物は、好ましくは、ガラス転移温度が２５℃未満の単官能または二官能重合性モノマーを含まない。
【００３８】
本発明のモデル材用クリア組成物において、アクリロイルモルホリン以外の重合性化合物の含有量が、アクリロイルモルホリンの含有量と同じまたはアクリロイルモルホリンの含有量より多いことが好ましい。アクリロイルモルホリンの重合物（ホモポリマー）は水に溶解するため、重合性化合物におけるアクリロイルモルホリンの配合比率が高くなると得られるモデル材（造形物）の表面が溶解もしくは膨潤しやすくなる。このため、モデル材用クリア組成物に含まれるアクリロイルモルホリン以外の重合性化合物の総質量に対するアクリロイルモルホリンの配合比率を特定の範囲に制御することにより、硬度の高い造形物を得ることができ、例えば、サポート材の除去時に水に浸漬した場合であっても、モデル材の溶解や膨潤を抑制し、高い造形精度を確保し得る。具体的には、本発明の一実施態様において、アクリロイルモルホリン以外の重合性化合物の総質量とアクリロイルモルホリンの質量比〔アクリロイルモルホリン以外の重合性化合物：アクリロイルモルホリン〕は、好ましくは１：１〜９：１であり、より好ましくは２：１〜７：１であり、さらに好ましくは３：１〜５：１である。
【００３９】
本発明の一実施態様において、モデル材用クリア組成物を構成する重合性化合物は、
アクリロイルモルホリン、好ましくは、モデル材用クリア組成物の総質量に対して１０質量％以上であり、より好ましくは１５質量％以上であり、さらに好ましくは２０質量％以上であり、また、好ましくは７０質量％以下であり、より好ましくは６０質量％以下であり、さらに好ましくは５０質量％以下であるアクリロイルモルホリン、
重合性モノマー（Ａ）、好ましくは、モデル材用クリア組成物の総質量に対して２０質量％以上であり、より好ましくは３０質量％以上であり、好ましくは８０質量％以下であり、より好ましくは７０質量％以下である重合性モノマー（Ａ）、および、
オリゴマー、好ましくは、モデル材用クリア組成物の総質量に対して１質量％以上であり、より好ましくは５質量％以上であり、好ましくは３０質量％以下であり、より好ましくは２５質量％以下であるオリゴマー
を含む。モデル材用クリア組成物に含まれる重合性化合物が、アクリロイルモルホリン、重合性モノマー（Ａ）およびオリゴマーを上記範囲の含有量で含むと、フェノール系酸化防止剤による高い黄変抑制効果を達成しつつ、得られるモデル材に高い硬度および耐脆性を付与し得るモデル材用クリア組成物を得ることができる。
【００４０】
本発明のモデル材用クリア組成物における重合性化合物の含有量は、モデル材用クリア組成物の総質量に対して、好ましくは９０質量％以上であり、より好ましくは９５質量％以上であり、好ましくは９９．９質量％以下であり、より好ましくは９９．５質量％以下である。
【００４１】
本発明のモデル材用クリア組成物に含まれる重合性化合物は、光硬化における反応効率や反応速度等の観点からラジカル重合性化合物であることが好ましい。
【００４２】
また、モデル材用クリア組成物に含まれる重合性化合物は、２０，０００以下の重量平均分子量を有する重合性化合物のみからなることが好ましく、より好ましくは１００００以下、さらに好ましくは５０００以下の重量平均分子量を有する重合性化合物のみからなる。モデル材用クリア組成物に含まれる重合性化合物の重量平均分子量が上記上限以下であると、適度な硬度と靱性を付与することができ、マテリアルジェット方式に適した範囲の粘度設計がしやすくなる。
【００４３】
さらに、モデル材用クリア組成物は三官能以上の重合性化合物を含まないことが好ましい。言い換えると、本発明のモデル材用クリア組成物に含まれる重合性化合物は全て単官能または二官能の重合性化合物であることが好ましい。重合性化合物が単官能または二官能の重合性化合物であると、適度な粘性と反応性を維持できる。
【００４４】
本発明において、モデル材用クリア組成物は、重合性化合物としてアクリロイルモルホリン、重合性モノマー（Ａ）およびオリゴマー以外の重合性化合物を含まないことが好ましく、本発明のモデル材用クリア組成物を構成する重合性化合物が、アクリロイルモルホリン、重合性モノマー（Ａ）およびオリゴマーのみからなることがより好ましい。重合性化合物が、アクリロイルモルホリン、重合性モノマー（Ａ）、並びに、オリゴマーのみからなると、硬化性を制御しやすく、硬化収縮を抑えながら、得られるモデル材に高い硬度および耐脆性をバランスよく付与し得るモデル材用クリア組成物を得ることができる。
【００４５】
本発明のモデル材用クリア組成物は、フェノール系酸化防止剤を含む。本発明のモデル材用クリア組成物に必須成分として含まれるアクリロイルモルホリンは、光硬化して得られるモデル材に褐変や黄変などの変色を非常に生じやすいため、高い透明性や透過性が要求されるモデル材を作製するために用いるモデル材用クリア組成物を構成する重合性化合物として配合することは従来困難であると考えられている。本発明においては、重合性化合物としてアクリロイルモルホリンを重合性モノマー（Ａ）に加えて用いることにより、光硬化して得られるモデル材の硬度を効果的に向上させるとともに、フェノール系酸化防止剤を含むことによりアクリロイルモルホリンに起因するモデル材の変色による劣化を抑制し、透明性に優れたモデル材を実現することができる。特に、本発明においては、フェノール系酸化防止剤を含むことにより、従来公知の他の酸化防止剤（例えば、アミン系酸化防止剤、ラクトン系酸化防止剤、リン系酸化防止剤等）を用いる場合と比較して高い劣化防止効果を達成し得ることが明らかとなった。
【００４６】
本発明においてフェノール系酸化防止剤とは、基本骨格としてフェノール性水酸基を有する酸化防止剤を意味し、例えば、２，６−ジ−ｔｅｒｔ−ブチル−４−メチルフェノール、２，６−ジ−ｔｅｒｔ−ブチル−４−エチルフェノール、モノ−、ジ−またはトリ−（α−メチルベンジル）フェノール、２，２’−メチレンビス（４−エチル−６−ｔｅｒｔ−ブチルフェノール）、２，２’−メチレンビス（４メチル−６−ｔｅｒｔ−ブチルフェノール）、４，４’−ブチリデンビス（３−メチル−６−ｔｅｒｔ−ブチルフェノール）、４，４’−チオビス（３−メチル−６−ｔｅｒｔ−ブチルフェノール）、２，５−ジ−ｔｅｒｔ−ブチルハイドロキノン、２，５−ジ−ｔｅｒｔ−アミルハイドロキノン、トリエチレングリコール−ビス−［３−（３−ｔ−ブチル−５−メチル−４ヒドロキシフェニル）プロピオネート］、１，６−ヘキサンジオール−ビス［３−（３，５−ジ−ｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、ペンタエリトリトール＝テトラキス［３−（３’，５’−ジ−ｔｅｒｔ−ブチル−４’−ヒドロキシフェニル）プロピオナート］、２，２−チオ−ジエチレンビス［３−（３，５−ジ−ｔ−ブチル−４−ヒドロキシフェニル）プロピオネート］、オクタデシル−３−（３，５−ジ−ｔｅｒｔ−ブチル−４−ヒドロキシフェニル）プロピオネート、Ｎ，Ｎ’−ヘキサメチレンビス（３，５−ジ−ｔ−ブチル−４−ヒドロキシ−ヒドロシンナマミド）、３，５−ジ−ｔ−ブチル−４−ヒドロキシ−ベンジルフォスフォネート−ジエチルエステル、１，３，５−トリメチル−２，４，６−トリス（３，５−ジ−ｔ−ブチル−４−ヒドロキシベンジル）ベンゼン、ビス（３，５−ジ−ｔ−ブチル−４−ヒドロキシベンジルホスホン酸エチル）カルシウム、トリス−（３，５−ジ−ｔ−ブチル−４−ヒドロキシベンジル）イソシアヌレート、２，４−２，４−ビス［（オクチルチオ）メチル］ｏ−クレゾール、Ｎ，Ｎ’−ビス［３−（３，５−ジ−ｔ−ブチル−４−ヒドロキシフェニル）プロピオニル］ヒドラジン、トリス（２，４−ジ−ｔ−ブチルフェニル）フォスファイト、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、２−（３，５−ジ−ｔ−ブチル−２−ヒドロキシフェニル）ベンゾトリアゾール、２−（３−ｔ−ブチル−５−メチル−２−ヒドロキシフェニル）−５−クロロベンゾトリアゾール、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール、２−（２’−ヒドロキシ−５’−ｔ−オクチルフェニル）−ベンゾトリアゾール、メチル−３−［３−ｔ−ブチル−５−（２Ｈ−ベンゾトリアゾール−２−イル）−４−ヒドロキシフェニル］プロピオネート−ポリエチレングリコール（分子量約３００）との縮合物、ヒドロキシフェニルベンゾトリアゾール誘導体、２−（３，５−ジ−ｔ−ブチル−４−ヒドロキシベンジル）−２−ｎ−ブチルマロン酸ビス（１，２，２，６，６−ペンタメチル−４−ピペリジル）、２，４−ジ−ｔ−ブチルフェニル−３，５−ジ−ｔ−ブチル−４−ヒドロキシベンゾエート等が挙げられる。中でも、ペンタエリトリトール＝テトラキス［３−（３’，５’−ジ−ｔｅｒｔ−ブチル−４’−ヒドロキシフェニル）プロピオナート］、オクタデシル−３−（３，５−ジ−ｔｅｒｔ−ブチル−４−ヒドロキシフェニル）プロピオネートが好ましく、ペンタエリトリトール＝テトラキス［３−（３’，５’−ジ−ｔｅｒｔ−ブチル−４’−ヒドロキシフェニル）プロピオナート］がより好ましい。フェノール系酸化防止剤は、１種を単独で用いても、２種以上を組み合わせて用いてもよい。
【００４７】
本発明のモデル材用クリア組成物におけるフェノール系酸化防止剤の含有量は、モデル材用クリア組成物の総質量に対して、好ましくは０．０１〜５質量％であり、好ましくは０．１質量％以上、より好ましくは０．５質量％以上、さらに好ましくは１質量％以上であり、より好ましくは４質量％以下、さらに好ましくは３質量％以下である。フェノール系酸化防止剤の含有量が上記下限値以上であると、本発明のモデル材用クリア組成物の必須成分であるアクリロイルモルホリンによるモデル材の変色劣化を効果的に抑制することができ、上限値以下であると、フェノール系酸化防止剤の溶解を維持しやすい。
【００４８】
本発明のモデル材用クリア組成物は、光重合開始剤を含む。光重合開始剤は、紫外線、近紫外線または可視光領域の波長の光を照射するとラジカル反応を促進する化合物であれば、特に限定されない。光重合開始剤としては、例えば、炭素数１４〜１８のベンゾイン化合物〔例えば、ベンゾイン、ベンゾインメチルエーテル、ベンゾインエチルエーテル、ベンゾインプロピルエーテル、ベンゾインイソブチルエーテル等〕、炭素数８〜１８のアセトフェノン化合物〔例えば、アセトフェノン、２，２−ジエトキシ−２−フェニルアセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシシクロヘキシルフェニルケトン、２−メチル−１−［４−（メチルチオ）フェニル］−２−モルホリノプロパン−１−オン等〕、炭素数１４〜１９のアントラキノン化合物〔例えば、２−エチルアントラキノン、２−ｔ−ブチルアントラキノン、２−クロロアントラキノン、２−アミルアントラキノン等〕、炭素数１３〜１７のチオキサントン化合物〔例えば、２，４−ジエチルチオキサントン、２−イソプロピルチオキサントン、２−クロロチオキサントン等〕、炭素数１６〜１７のケタール化合物〔例えば、アセトフェノンジメチルケタール、ベンジルジメチルケタール等〕、炭素数１３〜２１のベンゾフェノン化合物〔例えば、ベンゾフェノン、４−ベンゾイル−４’−メチルジフェニルサルファイド、４，４’−ビスメチルアミノベンゾフェノン等〕、炭素数２２〜２８のアシルフォスフィンオキサイド化合物〔例えば、２，４，６−トリメチルベンゾイル−ジフェニル−フォスフィンオキサイド、ビス−（２、６−ジメトキシベンゾイル）−２，４，４−トリメチルペンチルフォスフィンオキサイド、ビス（２，４，６−トリメチルベンゾイル）−フェニルフォスフィンオキサイド〕、これらの化合物の混合物等が挙げられる。これらは単独で用いてもよいし、２種以上を併用してもよい。これらの中でも、モデル材用クリア組成物を光硬化させて得られる造形品に優れた耐光性を付与し、造形品の黄変を抑制することができることから、アセトフェノン化合物およびアシルフォスフィンオキサイド化合物から選択される少なくとも１種を含むことが好ましく、１−ヒドロキシシクロヘキシルフェニルケトン、２−ヒドロキシ−２−メチル−１−フェニルプロパン−１−オンおよび２，４，６−トリメチルベンゾイル−ジフェニルフォスフィンオキサイドからなる群から選択される少なくとも１種を含むことがより好ましい。また、光重合開始剤としては、市販されている製品を用いてもよく、例えば、ＢＡＳＦ社のＩＲＧＡＣＵＲＥ  ＴＰＯ等が挙げられる。
【００４９】
モデル材用クリア組成物における光重合開始剤の含有量は、モデル材用クリア組成物の総質量に基づいて、好ましくは０．１〜１５質量％であり、より好ましくは０．５〜１０質量％である。光重合開始剤の含有量が上記下限値以上であると、未反応の重合成分を十分に低減させて、モデル材の硬化性を十分に高めることができる。一方、光重合開始剤の含有量が上記の上限以下であると、モデル材中に未反応のまま残存する光重合開始剤の量を低減することができ、未反応の光重合開始剤が残存することにより生じる光造形品の黄変を抑制することができる。
【００５０】
モデル材用クリア組成物は、本発明の効果を阻害しない範囲で、必要により、その他の添加剤を含有させることができる。その他の添加剤としては、例えば、保存安定剤、表面調整剤、酸化防止剤、紫外線吸収剤、光安定剤、重合禁止剤、連鎖移動剤、充填剤、希釈溶媒、増粘剤等が挙げられる。
【００５１】
表面調整剤は、モデル材用クリア組成物の表面張力を適切な範囲に調整する成分であり、その種類は特に限定されない。モデル材用クリア組成物の表面張力を適切な範囲にすることで、吐出性を安定化させることができるとともに、モデル材用クリア組成物とサポート材用組成物との界面混じりを抑制することができる。その結果、寸法精度が良好な造形物を得ることができる。
【００５２】
表面調整剤としては、例えば、シリコーン系化合物等が挙げられる。シリコーン系化合物としては、例えば、ポリジメチルシロキサン構造を有するシリコーン系化合物等が挙げられる。具体的には、ポリエーテル変性ポリジメチルシロキサン、ポリエステル変性ポリジメチルシロキサン、ポリアラルキル変性ポリジメチルシロキサン等が挙げられる。これらとして、商品名でＢＹＫ−３００、ＢＹＫ−３０２、ＢＹＫ−３０６、ＢＹＫ−３０７、ＢＹＫ−３１０、ＢＹＫ−３１５、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３７、ＢＹＫ−３４４、ＢＹＫ−３７０、ＢＹＫ−３７５、ＢＹＫ−３７７、ＢＹＫ−ＵＶ３５００、ＢＹＫ−ＵＶ３５１０、ＢＹＫ−ＵＶ３５７０（以上、ビックケミー社製）、ＴＥＧＯ−Ｒａｄ２１００、ＴＥＧＯ−Ｒａｄ２２００Ｎ、ＴＥＧＯ−Ｒａｄ２２５０、ＴＥＧＯ−Ｒａｄ２３００、ＴＥＧＯ−Ｒａｄ２５００、ＴＥＧＯ−Ｒａｄ２６００、ＴＥＧＯ−Ｒａｄ２７００（以上、デグサ社製）、グラノール１００、グラノール１１５、グラノール４００、グラノール４１０、グラノール４３５、グラノール４４０、グラノール４５０、Ｂ−１４８４、ポリフローＡＴＦ−２、ＫＬ−６００、ＵＣＲ−Ｌ７２、ＵＣＲ−Ｌ９３（共栄社化学社製）等を用いてもよい。また、シリコーン径化合物以外の表面調整剤（例えば、フッ素系表面調整剤等）を用いてもよい。これらは単独で用いてもよいし、２種以上を併用してもよい。
【００５３】
モデル材用クリア組成物が表面調整剤を含有する場合、その含有量は、モデル材用クリア組成物の総質量に基づいて、好ましくは０．００５質量％以上、より好ましくは０．０１質量％以上であり、好ましくは３．０質量％以下、より好ましくは１．５質量％以下である。表面調整剤の含有量が上記の範囲内である場合、モデル材用クリア組成物の表面張力を適切な範囲に調整しやすい。
【００５４】
保存安定化剤は、モデル材用クリア組成物の保存安定性を高めることができる成分である。また、熱エネルギーにより重合性化合物が重合することで生じるヘッド詰まりを防止することができる。本発明のモデル材用クリア組成物においては、通常、フェノール系酸化防止剤が保存安定化剤としての機能も果たすが、フェノール系酸化防止剤以外の保存安定化剤としては、例えば、ヒンダードアミン系化合物（ＨＡＬＳ）、リン系酸化防止剤等が挙げられる。これらは単独で用いてもよいし、２種以上を併用してもよい。
【００５５】
モデル材用クリア組成物が保存安定化剤を含有する場合、上記効果を得やすい観点から、その含有量はモデル材用クリア組成物の総質量に基づいて、フェノール系酸化防止剤の含有量との合計で０．０１〜５質量％であることが好ましい。
【００５６】
本発明のモデル材用クリア組成物は、着色剤を含まないか、またはブルーイング剤等の顔料および／または染料を少量含むのみである、高い透明性を有するクリア組成物である。モデル材用クリア組成物における着色剤の含有量は、モデル材用クリア組成物の総質量に基づいて、通常０．１質量％以下、より好ましくは０．０５質量％以下であり、その下限は０質量％以上である。
【００５７】
本発明のモデル材用クリア組成物は、光硬化して得られるモデル材に高い透明性や透過性を付与するとともに、高い硬度を実現できるため、より優れた外観や高い造形精度を求められる複雑で緻密な立体造形物の作製に好適に用いることができる。本発明のモデル材用クリア組成物は、そのような高精細な造形物を作製し得る観点から、１ｐＬ以上１ｎＬ未満の液滴として吐出されるものであることが好ましく、より好ましくは１ｐＬ以上５００ｐＬ以下の液滴で吐出される。
【００５８】
本発明のモデル材用クリア組成物は、マテリアルジェット光造形法に用いるため、２５℃で１ｍＰａ・ｓ以上５００ｍＰａ・ｓ未満の粘度を有することが好ましい。マテリアルジェットノズルからの吐出性を良好にする観点から、２５℃における粘度が２０〜４００ｍＰａ・ｓであることが好ましく、２０〜３００ｍＰａ・ｓであることがより好ましい。上記粘度の測定は、ＪＩＳ  Ｚ  ８８０３に準拠し、Ｒ１００型粘度計を用いて行うことができる。モデル材用クリア組成物の粘度は、重合性化合物の種類およびその配合比率、希釈溶媒や増粘剤の種類およびその添加量等を調整することにより制御することができる。
【００５９】
本発明のモデル材用クリア組成物の表面張力は、好ましくは２４〜３４ｍＮ／ｍであり、より好ましくは２８〜３０ｍＮ／ｍである。表面張力が上記範囲内であると、マテリアルジェットの高速吐出時においてもノズルからの吐出液滴を正常に形成することができ、適切な液滴量や着弾精度を確保することやサテライトの発生を抑制することが可能であり、造形精度を向上させやすくなる。本発明においてモデル材用クリア組成物の表面張力は、表面調整剤の種類およびその配合量等を調整することにより制御することができる。なお、モデル材用クリア組成物の表面張力は、実施例に記載の方法に従い測定することができる。
【００６０】
本発明のモデル材用クリア組成物の製造方法は特に限定されず。例えば、混合攪拌装置等を用いて、モデル材用クリア組成物を構成する成分を均一に混合することにより製造することができる。
【００６１】
＜マテリアルジェット光造形用組成物セット＞
複雑な形状や緻密な形状を高い精度で造形するために、本発明のモデル材用クリア組成物は、立体造形中にモデル材を支持するためのサポート材と組み合わせて用いることが好ましい。したがって、本発明は、本発明のモデル材用クリア組成物と、マテリアルジェット光造形法によりサポート材を造形するためのサポート材用組成物とを含んでなるマテリアルジェット光造形用組成物セットも対象とする。
【００６２】
＜サポート材用組成物＞
サポート材用組成物は、光硬化によりサポート材を与える、サポート材用の光硬化性組成物である。モデル材を作成後、サポート材をモデル材から物理的に剥離することにより、または、サポート材を有機溶媒もしくは水に溶解させることにより、モデル材から除去することができる。本発明のモデル材用クリア組成物は、サポート材用組成物として従来公知の種々の組成物との組み合わせにおいて用いることができるが、サポート材を除去する際にモデル材を破損することがなく、環境に優しく、細部まできれいにかつ容易にサポート材を除去することができるため、本発明の光造形用組成物セットを構成するサポート材用組成物は水溶性であることが好ましい。
【００６３】
そのような水溶性のサポート材用組成物としては、例えば、アクリロイルモルホリン並びにポリアルキレングリコールを含むものが挙げられる。
【００６４】
サポート材用組成物がアクリロイルモルホリンを含むことにより、水溶解性に優れたサポート材を得ることができる。また、モデル材用クリア組成物とサポート材用組成物がともにアクリロイルモルホリンを含むことにより、得られるモデル材には高い硬度を付与しつつ、硬度が上がり反りやすくなる傾向にあるモデル材用クリア組成物を、高い硬度を有するサポート材が強固に支持することで、反りを生じ難く、良好な寸法精度で光造形物を得ることができる。
【００６５】
サポート材用組成物に含まれるアクリロイルモルホリンの含有量は、サポート材用組成物１００質量部に対して、２０〜９０質量部であることが好ましく、より好ましくは３０質量部以上であり、さらに好ましくは４０質量部以上であり、より好ましくは８０質量部以下であり、さらに好ましくは７０質量部以下である。アクリロイルモルホリンの含有量が上記範囲内であると、サポート材のサポート力を低下させることなく、サポート材の水による除去性を向上させることができる。
【００６６】
本発明において、サポート材用組成物は、アクリロイルモルホリンに加えて、水溶性単官能エチレン性不飽和単量体を含んでいてもよい。水溶性の単官能エチレン性不飽和単量体としては、例えば、炭素数５〜１５の水酸基含有（メタ）アクリレート〔例えば、ヒドロキシエチル（メタ）アクリレート、ヒドロキシプロピル（メタ）アクリレート、４−ヒドロキシブチル(メタ)アクリレート等〕、数平均分子量（Ｍｎ）２００〜１，０００の水酸基含有（メタ）アクリレート〔例えばポリエチレングリコールモノ（メタ）アクリレート、モノアルコキシ（炭素数１〜４）ポリエチレングリコールモノ（メタ）アクリレート、ポリプロピレングリコールモノ（メタ）アクリレート、モノアルコキシ（炭素数１〜４）ポリプロピレングリコールモノ（メタ）アクリレート、ＰＥＧ−ＰＰＧブロックポリマーのモノ（メタ）アクリレート等〕、炭素数３〜１５の（メタ）アクリルアミド誘導体〔例えば（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、Ｎ，Ｎ’−ジメチル（メタ）アクリルアミド、Ｎ，Ｎ’−ジエチル（メタ）アクリルアミド、Ｎ−ヒドロキシエチル（メタ）アクリルアミド、Ｎ−ヒドロキシプロピル（メタ）アクリルアミド、Ｎ−ヒドロキシブチル（メタ）アクリルアミド等〕等が挙げられる。これらは単独で用いてもよいし、２種以上を併用してもよい。
【００６７】
サポート材用組成物が水溶性単官能エチレン性不飽和単量体を含む場合、その含有量は、上記サポート材用組成物１００質量部に対して、１〜５０質量部であることが好ましく、より好ましくは１質量部以上であり、さらに好ましくは２質量部以上であり、より好ましくは５０質量部以下であり、さらに好ましくは３０質量部以下である。水溶性単官能エチレン性不飽和単量体の含有量が上記範囲内であると、サポート材のサポート力を低下させることなく、サポート材の水による除去性を向上させることができる。
【００６８】
サポート材用組成物に含まれるポリアルキレングリコールとしては、オキシエチレン基および／またはオキシプロピレン基を有し、直鎖型、多鎖型のいずれであってもよい。オキシエチレン基および／またはオキシプロピレン基を含むポリアルキレングリコールを含むことにより、サポート材のサポート力を低下させずに水除去性をより向上し得ることができる。また、水に溶解するものであれば、末端にアルキル基を含んでいてもよく、例えば、好ましくは炭素数６以下のアルキル鎖を含んでいてもよい。
【００６９】
このようなオキシエチレン基および／またはオキシプロピレン基を含むポリアルキレングリコールとして、具体的には、例えば、ポリエチレングリコール、ポリプロピレングリコール、ポリオキシエチレン−ポリオキシプロピレングリコール、ポリオキシエチレン−ポリオキシプロピレングリコールモノブチルエーテル、ポリオキシプロピレングリセリルエーテルなどが挙げられる。これらは単独で用いてもよいし、２種以上を組み合わせて用いてもよい。
【００７０】
オキシエチレン基および／またはオキシプロピレン基を含むポリアルキレングリコールの数平均分子量（Ｍｎ）は、１００〜５０００であることが好ましく、より好ましくは、２００〜３０００である。ポリアルキレングリコールの数平均分子量が上記範囲内であると、硬化前の組成物中ではアクリロイルモルホリンや水溶性単官能エチレン性不飽和単量体と相溶しやすくなる一方、光照射後のアクリロイルモルホリンや水溶性単官能エチレン性不飽和単量体の硬化物とは相溶し難くなり、サポート材の水または水溶性溶剤による除去が容易になる。
【００７１】
サポート材用組成物におけるオキシエチレン基および／またはオキシプロピレン基を含むポリアルキレングリコールの含有量は、サポート材用組成物１００質量部に対して、例えば、２０〜９５質量部であってよく、好ましくは２０質量部以上であり、好ましくは４９質量部以下である。オキシエチレン基および／またはオキシプロピレン基を含むポリアルキレングリコールの含有量が、上記範囲内であると、サポート材のサポート力を低下させずにサポート材の水または水溶性溶媒による除去性を向上させることができる。
【００７２】
さらに、サポート材用組成物は水溶性有機溶剤を含むことが好ましい。水溶性有機溶剤は、サポート材用組成物を光硬化させて得られるサポート材の水への溶解性を向上させる成分である。また、サポート材用組成物を低粘度に調整する機能も有する。
【００７３】
水溶性有機溶剤としては、グリコール系溶剤を用いることが好ましく、具体的には、例えば、エチレングリコールモノアセテート、プロピレングリコールモノアセテート、ジエチレングリコールモノアセテート、ジプロピレングリコールモノアセテート、トリエチレングリコールモノアセテート、トリプロピレングリコールモノアセテート、テトラエチレングリコールモノアセテート、テトラプロピレングリコールモノアセテート、エチレングリコールジアセテート、プロピレングリコールジアセテートなどのグリコールエステル系溶剤；エチレングリコールモノメチルエーテル、プロピレングリコールモノメチルエーテル、トリエチレングリコールモノメチルエーテル、エチレングリコールモノエチルエーテル、プロピレングリコールモノエチルエーテル、エチレングリコールモノプロピルエーテル、プロピレングリコールモノプロピルエーテル、エチレングリコールモノブチルエーテル、プロピレングリコールモノブチルエーテル、テトラプロピレングリコールモノブチルエーテル、エチレングリコールジメチルエーテル、プロピレングリコールジメチルエーテル、エチレングリコールジエチルエーテル、プロピレングリコールジエチルエーテル、エチレングリコールジプロピルエーテル、プロピレングリコールジプロピルエーテル、エチレングリコールジブチルエーテル、プロピレングリコールジブチルエーテル、ジエチレングリコールジエチルエーテルなどのグリコールエーテル系溶剤；エチレングリコールモノメチルエーテルアセテート、プロピレングリコールモノメチルエーテルアセテート、ジプロピレングリコールモノメチルエーテルアセテート、エチレングリコールモノエチルエーテルアセテート、プロピレングリコールモノエチルエーテルアセテート、エチレングリコールモノプロピルエーテルアセテート、プロピレングリコールモノプロピルエーテルアセテート、エチレングリコールモノブチルエーテルアセテート、プロピレングリコールモノブチルエーテルアセテートなどのグリコールモノエーテルアセテート系溶剤等が挙げられる。これらは単独で用いてもよいし、２種以上を組み合わせて用いてもよい。
【００７４】
中でも、低粘度のサポート材組成物を調製しやすく、また、硬化して得られるサポート材が水溶解性に優れる点から、水溶性有機溶剤としては、トリエチレングリコールモノメチルエーテル、ジエチレングリコールジエチルエーテルおよびジプロピレングリコールモノメチルエーテルアセテートが好ましい。
【００７５】
サポート材用組成物における水溶性有機溶剤の含有量は、サポート材用組成物１００質量部に対して、３５質量部以下であることが好ましく、より好ましくは５質量部以上であり、さらに好ましくは１０質量部以上であり、また、より好ましくは３０質量部以下である。水溶性有機溶剤の含有量が、上記範囲内であると、サポート材のサポート力を低下させずにサポート材の水または水溶性溶媒による除去性を向上させることができる。
【００７６】
また、サポート材用組成物は光重合開始剤を含むことが好ましい。光重合開始剤としては、モデル材用クリア組成物に含有され得る光重合開始剤として上記に述べた化合物を同様に使用することができる。サポート材用組成物における光重合開始剤の含有量は、サポート材用組成物１００質量部に対して、好ましくは０．１〜１０質量部であり、より好ましくは１〜５質量部である。光重合開始剤の含有量が上記範囲内であると、未反応の重合成分を十分に低減させて、サポート材の硬化性を十分に高めやすい。
【００７７】
本発明におけるサポート材用組成物の粘度は、マテリアルジェットノズルからの吐出性を良好にする観点から、２５℃において１〜５００ｍＰａ・ｓであることが好ましく、２０〜４００ｍＰａ・ｓであることがより好ましい。上記粘度の測定は、ＪＩＳ  Ｚ  ８ ８０３に準拠し、Ｒ１００型粘度計を用いて行うことができる。
【００７８】
本発明において、サポート材用組成物の製造方法は特に限定されず、例えば、混合攪拌装置等を用いて、サポート材用組成物を構成する成分を均一に混合することにより製造することができる。
【００７９】
＜光造形物の製造方法＞
本発明は、本発明のモデル材用組成物、または、本発明のマテリアルジェット光造形用組成物セットを用いて、マテリアルジェット方式による光造形法により立体造形物を製造する、光造形品の製造方法も提供する。
【００８０】
本発明の光造形品の製造方法は、本発明のモデル材用組成物または光造形用組成物セットを用いて、マテリアルジェット方式による光造形法により立体造形物を製造する方法である限り特に限定されないが、本発明の好ましい一実施態様において、本発明の製造方法は、モデル材用組成物を光硬化させてモデル材を得ると共に、サポート材用組成物を光硬化させてサポート材を得る工程と、モデル材からサポート材を除去する工程とを含む。
【００８１】
本発明の製造方法において、例えば、作製する物体の３次元ＣＡＤデータをもとに、マテリアルジェット方式で積層して立体造形物を構成するモデル材用組成物のデータ、および、作製途上の立体造形物を支持するサポート材用組成物のデータを作製し、さらにマテリアルジェット方式の３Ｄプリンタで各組成物を吐出するスライスデータを作製し、作製したスライスデータに基づきモデル材用およびサポート材用の各組成物を吐出後、光硬化処理を層ごとに繰り返し、モデル材用組成物の硬化物（モデル材）およびサポート材用組成物の硬化物（サポート材）からなる光造形物を作製することができる。
【００８２】
本発明の製造方法において、モデル材用クリア組成物は１ｐＬ以上１ｎＬ未満、好ましくは１ｐＬ以上５００ｐＬ以下の液滴として吐出される。これにより、寸法精度が良好で、高精細な光造形物を得ることができる。
【００８３】
モデル材用組成物およびサポート材用組成物を硬化させる光としては、例えば、遠赤外線、赤外線、可視光線、近紫外線、紫外線、電子線、α線、γ線およびエックス線等の活性エネルギー線が挙げられる。これらの中でも、硬化作業の容易性および効率性の観点から、近紫外線または紫外線であることが好ましくい。
【００８４】
光源としては、従来公知の高圧水銀灯、メタルハライドランプ、ＵＶ-ＬＥＤなどが挙げられる。これらの中でも、設備を小型化することができ、かつ、消費電力が小さいという観点からは、ＬＥＤ方式であることが好ましい。光量は、造形品の硬度および寸法精度の観点から、２００〜５００ｍＪ/ｃｍ２が好ましい。光源としてＵＶ-ＬＥＤを用いる場合、光が深層まで届きやすくなり、造形物の硬度および寸法精度を向上させることができることから、中心波長が３８５〜４１５ｎｍのものを用いることが好ましい。
【００８５】
立体造形物を構成する各層の厚みは、造形精度の観点からは薄いほうが好ましいが、造形速度とのバランスからは５〜３０μｍが好ましい。
【００８６】
得られた造形品は、モデル材とサポート材とが組み合わされたものである。かかる造形品からサポート材を除去してモデル材である光造形品を得る。サポート材の除去は、例えば、サポート材を溶解させる除去溶剤に得られた造形品を浸漬し、サポート材を柔軟にした後、ブラシなどでモデル材表面からサポート材を除去して行うことが好ましい。サポート材の除去溶剤には水、水溶性溶剤、例えばグリコール系溶剤、アルコール系溶剤などを用いてもよい。これらは、単独で、あるいは複数用いてもよい。
【００８７】
以上の工程により光造形品が得られる。このような本発明の光造形用組成物セットを用いて製造された光造形品は、改善された靱性を有し、機械的強度に優れるとともに寸法精度が良好である。
【実施例】
【００８８】
以下、実施例により本発明をさらに詳細に説明する。例中の「％」及び「部」は、特記ない限り、質量％及び質量部である。
【００８９】
１．モデル材用クリア組成物
実施例において用いたモデル材用クリア組成物を構成する成分の詳細および略号を表１に示す。
【００９０】
【表１】
2019157046.tif 000002
【００９１】
（１）モデル材用クリア組成物の調製
表２に示す各組成に従い、各モデル材用クリア組成物を構成する成分を、それぞれ、混合攪拌装置を用いて均一に混合し、撹拌後、グラスフィルター（桐山製作所製）を用いて、この混合物を吸引ろ過し、実施例１〜１０および比較例１〜６のモデル材用クリア組成物を調製した。
【００９２】
（２）モデル材用クリア組成物の物性
上記実施例および比較例において調製した各モデル材用クリア組成物の粘度およびガラス転移温度を、以下に示す方法に従い測定した。結果を表２に示す。
【００９３】
＜粘度の測定＞
各モデル材用クリア組成物の粘度は、Ｒ１００型粘度計（東機産業社製）を用いて、２５℃、コーン回転数５ｒｐｍの条件下測定した。
【００９４】
＜ガラス転移温度の測定＞
各モデル材用クリア組成物のガラス転移温度は、ＴＧ−ＤＴＡ２０００Ｓ Ｔｈｅｒｍｏ Ｐｌｕｓ Ｅｖｏ ＩＩ、ＤＳＣ８２３０（株式会社リガク社製）を用いて測定した。測定は、昇温温度１０℃／分、測定温度範囲−６０℃〜２００℃の範囲で行った。
【００９５】
【表２】
2019157046.tif 000003
【００９６】
（３）モデル材クリア用組成物の硬化物の物性および特性の評価
上記実施例および比較例において調製したモデル材用クリア組成物から硬化物を作製し、各硬化物の物性および特性を、以下に示す方法に従い評価した。各結果を表３に示す。
【００９７】
＜モデル材用クリア組成物の硬化物の作製＞
シリコンゴムシート（厚さ：５ｍｍ、アズワン社製）を４０ｍｍ×４０ｍｍの長方形に切り取った後、該長方形の中心部分から、２０ｍｍ×２０ｍｍの正方形をくり抜くことにより、正方形の枠を作製した。該正方形の枠を、５６ｍｍ×３２ｍｍのガラス板（Ｓ９２２４、松浪硝子工業社製）の上に圧着して貼り付けることにより、型を作製した。前記型の枠内に、実施例および比較例のモデル材用クリア組成物を２ｇ流し入れ、紫外線照射装置（ＬＥＤランプ、３６５ｎｍ、照射光量：５００ｍＪ／ｃｍ２）を用いて照射した。さらに、室温まで十分に冷却した後、硬化物を型から外すことにより、実施例および比較例の評価用サンプルを作製した。前記評価用サンプルを用いて、デュロメーター硬さ、色味の評価を行った。
【００９８】
＜タイプＤデュロメーター硬さ＞
ＪＩＳ  Ｋ７２１５に準拠し、タイプＡデュロメーターを用いて、実施例および比較例の評価用サンプルのデュロメーター硬さを測定した。デュロメーター硬さが低すぎると、硬化物が柔らかくなりすぎるため、デュロメーター硬さは、７０以上であることが好ましい。
【００９９】
＜色味変化の評価（アクリル板との比較）＞
型枠と同じアクリル板（クラレ社製コモグラスＣＧ  Ｐ）を用意する。色相測定時に外環境の影響を受けないようにするため、前記アクリル板の上面以外の５面を白色ＰＥＴフィルムである帝人社製テイジンテトロンフィルムＵ２９２Ｗにて覆い、フィルムの覆っていない上面よりＸ−Ｒｉｔｅ９３９にて条件：光源Ｄ６５、視野角１０℃にて色相Ｌ＊ａ＊ｂ＊の値を測定した。同様に実施例および比較例において調製したモデル材用クリア組成物から得た硬化物を同様の方法で色相を測定し、基準であるアクリル板との色相の差ΔＥ１を算出した。ΔＥ１が小さいほどアクリル板の色相に近く、色味変化が小さく、かつ、着色が少ないことを示す。なお、ΔＥ２の値は、酸化防止剤を配合しない比較例１のモデル材における上記ΔＥ１と、酸化防止剤の種類または量以外の組成が同じである実施例１、２および比較例２〜５の各モデル材における各ΔＥ１との差である。ΔＥ２の値が大きいほど、酸化防止剤を配合しない組成物と比較した色味変化が大きいことを意味し、色相が改善されることを示す。
【０１００】
【表３】
2019157046.tif 000004
【０１０１】
表３の結果から明らかな通り、フェノール系酸化防止剤を含む本発明のモデル材用クリア組成物（実施例１〜１０）では、酸化防止剤を配合しない比較例１のモデル材用組成物、アミン系酸化防止剤を含む比較例２、３のモデル材用組成物およびリン系酸化防止剤を含む比較例４，５のモデル材用組成物と比較して、ΔＥ１の値が小さく、アクリル板との比較における色味変化が小さく、着色の少ないクリアなモデル材が得られた。また、酸化防止剤を配合しない比較例１のモデル材用組成物との比較におけるΔＥ２の値が、アミン系酸化防止剤を含む比較例２、３のモデル材用組成物およびリン系酸化防止剤を含む比較例４，５のモデル材用組成物と比較して大きく、フェノール系酸化防止剤の色味変化の抑制効果が高いことが確認された。これに対して、酸化防止剤としてアミン系酸化防止剤およびリン系酸化防止剤を用いた場合では、その含有量を多くしても色味変化の抑制効果は低かった（比較例３および５）。また、アクリロイルモルホリンの含有量が低くなると着色の少ないモデル材が得られる傾向にあるが、アクリロイルモルホリンが１０質量部である実施例１０のモデル材用クリア組成物では、硬度がやや低かった。同様に、重合性モノマー（Ａ）を含まない比較例６のモデル材用組成物では、硬度が上がらず、柔らかいモデル材となった。